"頂部に設けられ製錬原料を燃料及び反応用気体とともに供給する精鉱バーナーと、側壁に取付けられ反応用気体を送風するための送風ノズルとを備える反応塔を少なくとも有する自熔製錬炉を用いた自熔製錬炉の操業方法において、上記精鉱バーナーから吹込む反応用気体量と、上記送風ノズルから吹込む反応用気体量との割合を1:1とすることを特徴とする自熔製錬炉の操業方法。上記送風ノズルから反応用気体を吹込む速度を45Nm/s以上とし、かつ、上記送風ノズルから吹込む反応用気体量を15000Nm3/h以上とすることを特徴とする請求項1記載の自熔製錬炉の操業方法。そこで、本発明は、このような実情に鑑みて提案されたものであり、マッシュルームを効率的に除去することができる自熔製錬炉の操業方法を提供することを目的とする。本発明に係る自熔製錬炉の操業方法は、頂部に設けられ製錬原料を燃料及び反応用気体とともに供給する精鉱バーナーと、側壁に取付けられ反応用気体を送風するための送風ノズルとを備える反応塔を少なくとも有する自熔製錬炉を用いた自熔製錬炉の操業方法において、精鉱バーナーから吹込む反応用気体量と、送風ノズルから吹込む反応用気体量との割合を1:1とする。本発明に係る自熔製錬炉の操業方法は、送風ノズルから反応用気体を吹込む速度を45Nm/s以上とし、かつ、送風ノズルから吹込む反応用気体量を15000Nm3/h以上とすることが好ましい。本発明によれば、精鉱バーナーから吹込む反応用気体量と送風ノズルから吹込む反応用気体量との割合を制御することにより、送風ノズルから吹込まれた反応用気体によってマッシュルームを吹き飛ばすことができ、炉壁を損傷させることなく、マッシュルームを効率的に除去することができる。以下、本発明を適用した実施の形態以下、本実施の形態と呼ぶの一例について、図面を参照しながら以下の順序で説明する。1.自熔製錬炉2.自熔製錬炉の操業方法3.実施例<1.自熔製錬炉>図1は、本実施の形態に係る自熔製錬炉の操業方法で用いられる自熔製錬炉の構成例を示す断面図である。図1に示すように、自熔製錬炉1は、例えば、反応塔2と、反応塔2の下部に一端が接続され、側面にスラグホール5及びマットホール7が設けられたセトラー3と、セトラー3の他端に接続された排煙道8とを備える。自熔製錬炉1では、例えば、2300~3500t/日製錬原料銅精鉱、コークス、フラックス等を処理することができる。図2は、自熔製錬炉1における反応塔2の構成例を示す断面図である。反応塔2は、例えば図2に示すように、頂部に設けられた精鉱バーナー10と、側壁に取付けられ反応用気体11を送風するための送風ノズル12とを備える。反応塔2では、例えば、製錬原料と、燃料と、反応用気体11,11’とが供給され、反応用気体11によってジェット流を形成して、製錬原料の可燃成分である硫黄と鉄とが反応用気体11と反応して熔体となる反応精鉱反応が起こる。図3は、自熔製錬炉1における精鉱バーナー10の構成例を示す断面図である。また、図4は、反応塔2、反応塔2内に反応用気体11,11’を供給する反応用気体供給部15及び反応用気体供給部15を制御する制御装置16の構成例を示すブロック図である。精鉱バーナー10は、精鉱シュート20と、送風管21と、バーナーコーン22と、風速調整器23とを備えている。精鉱シュート20は、製錬原料24を反応塔2内に送り込むための管状部材であり、反応塔2に向って鉛直方向に延びている。精鉱シュート20の中心部には、反応用気体11を昇温させるための補助燃料を送り込む補助燃料バーナー25が反応塔2に向けて延びている。また、補助燃料バーナー25の先端には、精鉱シュート20から送り出された製錬原料24が衝突する位置に、分散コーン26が設けられている。この分散コーン26は、製錬原料24を分散させて反応用ガスと接触し易くし、いわゆるヒープ未熔解物の塊の発生を防止する。送風管21は、精鉱シュート20を包囲する、すなわち、精鉱シュート20を内包する状態で設けられる管状構造体である。送風管21は、管内の所定位置より下方に向かって縮径している。送風管21は、反応用気体供給部15から供給された反応用気体11を、反応塔2内に導入する。バーナーコーン22は、例えば、管状構造体をなし、その上端が送風管21の下端に接続されており、反応塔2内に製錬原料24と反応用気体11とを送り込むことができるようになっている。風速調整器23は、精鉱シュート20と送風管21との間、例えば精鉱シュート20の外周に設けられており、精鉱シュート20と送風管21とで形成される反応用気体11の流路幅を所定の大きさに狭めるような形状、例えば、略円筒形状に成形されている。このように形成された風速調整器23は、反応用気体11の流速を所定速度に調整可能とする。また、風速調整器23は、精鉱シュート20の軸に沿った方向に動く可動式となっており、精鉱シュート20の軸に沿った方向に可動することにより、反応用気体11の流速を調整することができる。送風ノズル12は、例えば、反応塔2の側壁の相互に反応塔中心点を通る鉛直線上に線対称になる位置に、鉛直線方向に相対するように少なくとも一組以上が取付けられており、反応用気体11を反応塔2内に送風する。送風ノズル12から送り込まれる反応用気体11’は、精鉱バーナー10から送り込まれる反応用気体11と同一の反応用気体供給部15から供給される。このように、精鉱バーナー10のみからではなく、反応用気体11を反応塔2の側壁から反応塔2内に送風することにより、精鉱バーナー10から吹き込まれた反応用気体11によって形成されたジェット流を攪拌して乱流化させて、製錬原料24の粒子と反応用気体11との反応効率を高めることができる。また、製錬原料24の反応塔2内での滞留時間を延長させることができる。このように滞留時間を延長させることにより、製錬原料24が反応塔2内を落下する間に反応を完結させて、製錬原料24の未反応物の一部が高温排ガス13とともに飛散して煙灰となって排熱ボイラー14内に堆積固着してしまうことを防止することができる。また、製錬原料24の粒子と反応用気体11とが反応し得る滞留時間を延長させることにより、製錬原料24の未反応物の一部が未熔解物として反応塔2の下部の熔体表面上に堆積してしまうことを防止することができる。送風ノズル12は、その取付け位置を固定式としてもよく可動式としてもよいが、反応塔2の側壁中央部に設けられていることが好ましい。送風ノズル12を反応塔2の天井部に設けた場合には、精鉱バーナー10から吹き込まれた反応用気体11によって形成されたジェット流を十分に攪拌して、反応塔2内部全体に広がる乱流とすることができない。また、送風ノズル12を反応塔2の下方部に設けた場合には、ジェット流の低い位置に反応用気体11’が吹き当てられるため、乱流の一部分或いは大部分がセトラー3内に形成され、粒子間の衝突の機会が減少し、粒子と酸素との接触も不十分となってしまう。その結果、製錬原料24が熔解する熔解反応が完結しないままセトラー3部から炉外に煙灰として排出されてしまう。また、セトラー3の熔体表面上に落下する粒子が増加してしまう。反応用気体供給部15は、反応用気体11,11’を貯蔵し、送風管21を介して反応塔2内に反応用気体11を供給するとともに、送風ノズル12を介して反応塔2内に反応用気体11’を供給する。このように、反応塔2内には、反応用気体供給部15から供給された反応用気体11と反応用気体11’との合計量が送り込まれる。反応用気体11,11’としては、空気、又は空気と酸素とを混合させた酸素富化空気を用いることができる。制御装置16には、例えば、反応塔2に設置された放散熱検出用のセンサ図示せずで検出された放散熱量のデータが供給される。制御装置16は、後に詳述するように、放散熱検出用のセンサで検出された放散熱量のデータに基づいて、精鉱バーナー10の送風管21から吹込む反応用気体11の量と、送風ノズル12から吹込む反応用気体11’の量との割合を変化させるように、反応用気体供給部15を制御する。セトラー3は、保持容器として機能し、熔解された製錬原料24を、比重差によってスラグカラミ4と、マットカワ6とに分離し、スラグ4の層と、マット6の層を形成する。セトラー3は、スラグホール5が設けられており、スラグホール5を介して、セトラー3で分離したスラグ4を排出して錬カン炉30に導入する。また、セトラー3は、マットホール7が設けられており、マットホール7を介して、セトラー3で分離したマット6を排出する。マット6は、マットホール7から次工程である転炉のバッチプロセスでの要求に応じて適宜抜き出される。錬カン炉30には、樋31及び流入口32を介してスラグホール5から抜き出されたスラグ4が流入される。錬カン炉30では、自熔製錬炉1から流入したスラグ4を加熱しながら、スラグ4中に懸垂するマット6をセットリングすることにより、比重差によってスラグ4とマット6とに分離する。マット6は、炉底に沈澱した後、マットホールから錬カン炉30の外、例えば、マット6を受け入れるためのレードルを介して転炉に導出される。<2.自熔製錬炉の操業方法>次に、自熔製錬炉1の操業方法の一例について説明する。自熔製錬炉1において、例えば銅精鉱とフラックス硅石との混合物である製錬原料24が、反応用気体11とともに、反応塔2の頂部に設けられた精鉱バーナー10から反応塔2内に吹き込まれる。また、反応塔2内には、送風ノズル12からも反応用気体11が吹き込まれる。反応塔2内に吹き込まれた精鉱等は、反応塔2の炉壁内の輻射熱、補助燃料の熱などにより昇温され、反応用気体11,11’と反応して熔体となり、セトラー3内に溜められる。図5は、送風ノズル12が取付けられた反応塔2の部分を示す断面図である。自熔製錬炉1では、操業の進行に伴い、送風ノズル12の吹出口を取囲むように、反応塔2の炉壁内面にマッシュルーム40が生成する。図5に示すようなマッシュルーム40が成長すると、反応用気体11’の吹き出し方向を変化させ、精鉱バーナー10により形成されるジェット流を確実に乱流にすることができなくなり、精鉱反応の反応効率が低下してしまう。そこで、本実施の形態に係る自熔製錬炉1の操業方法では、精鉱バーナー10から吹込む反応用気体11の量と、送風ノズル12から吹込む反応用気体11’の量との割合を1:1とする。すなわち、送風ノズル12から吹込む反応用気体11の量を精鉱バーナー10から吹込む反応用気体11’の量と同じにする。このように、精鉱バーナー10から吹込む反応用気体11の量と、送風ノズル12から吹込む反応用気体11’の量との割合を1:1とすることにより、マッシュルーム40を吹き飛ばすために必要な量の反応用気体11’が送風ノズル12から反応塔2内に吹き込まれる。これにより、送風ノズル12から吹込まれた反応用気体11’によってマッシュルーム40が吹き飛ぶため、自熔製錬炉1の操業を停止することなく、マッシュルーム40を効率的に除去することができる。したがって、鉄パイプ等を用いてマッシュルーム40をつつき落とす必要がないため、自熔製錬炉1の操業を停止することなく、マッシュルーム40を除去することができる。一方、送風ノズル12から吹込む反応用気体11’の量を精鉱バーナー10から吹込む反応用気体11の量よりも少なくした場合、例えば、精鉱バーナー10から吹込む反応用気体11の量と、送風ノズル12から吹込む反応用気体11’の量との割合を2:1とした場合には、マッシュルーム40を吹き飛ばすために必要な量の反応用気体11’が送風ノズル12から反応塔2内に吹き込まれない。そのため、送風ノズル12から吹込まれた反応用気体11’によってマッシュルーム40が吹き飛びにくくなり、マッシュルーム40を効率的に除去することができない。したがって、精鉱バーナー10から吹込む反応用気体11の量と、送風ノズル12から吹込む反応用気体11’の量との割合を1:1とした場合と比較して、マッシュルーム40を効率的に除去することができない。反応塔2内に吹き込む反応用気体11,11’の量は、使用する自熔製錬炉1の大きさや、処理する精鉱量によって変化させることができる。例えば、自熔製錬炉1の炉内に装入可能な製錬原料24の量が2300~3500t/日である自熔製錬炉1を用いた場合には、送風ノズル12から吹込む反応用気体11’の量を15000Nm3/h以上とすることが好ましい。また、精鉱バーナー10及び送風ノズル12から反応用気体11,11’を吹き込む速度は、使用する自熔製錬炉1の大きさや、処理する精鉱量によって適宜変更することができる。例えば、自熔製錬炉1の炉内に装入可能な製錬原料24の量が2300~3500t/日である自熔製錬炉1を用いた場合には、送風ノズル12から反応用気体11’を吹込む速度を45Nm/s以上とすることが好ましい。このように、送風ノズル12から反応用気体11’を吹込む速度を45Nm/s以上とし、かつ、送風ノズル12から吹込む反応用気体11’の量を15000Nm3/h以上とすることにより、反応用気体11’の吹き込み速度の力によって、マッシュルーム40をより効率的に除去することができる。以上説明したように、本実施の形態に係る自熔製錬炉1の操業方法では、精鉱バーナー10から吹込む反応用気体11の量と、送風ノズル12から吹込む反応用気体11’の量との割合を1:1とする。これにより、送風ノズル12から吹込まれた反応用気体11’によってマッシュルーム40が吹き飛ぶため、自熔製錬炉1の操業を停止することなく、マッシュルーム40を効率的に除去することができる。以下、本発明の具体的な実施例について説明する。なお、本発明は、下記のいずれかの実施例に限定されるものではない。実施例1実施例1では、頂部に精鉱バーナーと、側壁中央部付近に取付けられた4本の送風ノズル外径200mmとを有する反応塔と、反応塔の下部に一端を接続して設けられたセトラーと、セトラーの他端に接続して設けられた排煙道とを備える自熔製錬炉を用いて操業を行った。実施例1では、精鉱バーナーからの反応用気体量を15000Nm3/hとし、送風ノズルからの反応用気体量を15000Nm3/hとした。すなわち、精鉱バーナーから吹込む反応用気体量と、送風ノズルから吹込む反応用気体量との割合を1:1とした。また、送風ノズルから反応用気体を吹込む速度を33.2Nm/sとした。精鉱処理量は、2835.3t/日とした。実施例2実施例2では、反応塔の側壁中央部付近に取付けた送風ノズルの本数を2本としたこと、送風ノズルの外径を175mmとしたこと、送風ノズルから反応用気体を吹込む速度を43.3Nm/sとしたこと及び精鉱処理量を2468.1t/日としたこと以外は、実施例1と同様にして、自熔製錬炉の操業を行った。実施例3実施例3では、送風ノズルの外径を150mmとしたこと、送風ノズルから反応用気体を吹込む速度を58.9Nm/sとしたこと及び精鉱処理量を2485.7t/日としたこと以外は、実施例1と同様にして、自熔製錬炉の操業を行った。実施例4実施例4では、精鉱処理量を2923.3t/日としたこと以外は、実施例1と同様にして、自熔製錬炉の操業を行った。比較例1比較例1では、精鉱バーナー上部からの反応用気体量を20000Nm3/hとし、送風ノズルからの反応用気体量を10000Nm3/hとしたこと、送風ノズルから反応用気体を吹込む速度を22.1Nm/sとしたこと、及び、精鉱処理量を2847.3t/日としたこと以外は、実施例1と同様にして、自熔製錬炉の操業を行った。すなわち、比較例1では、精鉱バーナーから吹込む反応用気体量と、送風ノズルから吹込む反応用気体量との割合を2:1とした。比較例2比較例2では、送風ノズルの外径を175mmとしたこと、送風ノズルから反応用気体を吹込む速度を28.9Nm/sとしたこと、及び、精鉱処理量を2447.7t/日としたこと以外は、実施例1と同様にして、自熔製錬炉の操業を行った。すなわち、比較例2では、精鉱バーナーから吹込む反応用気体量と、送風ノズルから吹込む反応用気体量との割合を2:1とした。比較例3比較例3では、送風ノズルの外径を175mmとしたこと、送風ノズルから反応用気体を吹込む速度を57.7Nm/sとしたこと、及び、精鉱処理量を2307.5t/日としたこと以外は、実施例1と同様にして、自熔製錬炉の操業を行った。すなわち、比較例3では、精鉱バーナーから吹込む反応用気体量と、送風ノズルから吹込む反応用気体量との割合を2:1とした。実施例1~実施例4及び比較例1~比較例3の結果をまとめたものを以下の表1に示す。<評価結果>マッシュルームの除去回数について精鉱バーナーから吹込む反応用気体量と、送風ノズルから吹込む反応用気体量との割合を1:1とした実施例1~実施例4では、マッシュルームの除去回数を1日7回程度に抑えることができた。このことは、精鉱バーナーからの反応用気体量と、送風ノズルからの反応用気体量との割合を1:1としたことにより、送風ノズルから吹込まれた反応用気体によってマッシュルームを吹き飛ばすことができたためと考えられる。このように、実施例1~実施例4では、自熔製錬炉の操業性を損なわせることなく、効率的にマッシュルームを除去することができた。特に、実施例3では、マッシュルームの除去回数を1日5回程度に抑えることができ、実施例1、実施例2及び実施例4と比較しても、より効率的にマッシュルームを除去することができた。このことは、実施例3では、送風ノズルから反応用気体を吹込む速度を45Nm/s以上とし、かつ、送風ノズルから吹込む反応用気体量を15000Nm3/h以上としたことにより、送風ノズルからの反応用気体11の吹き込み速度の力によって、マッシュルーム40をより効率的に除去することができたためと考えられる。一方、精鉱バーナーから吹込む反応用気体量と、送風ノズルから吹込む反応用気体量との割合を2:1とした比較例1~比較例3では、マッシュルームの除去回数が1日13回~14回となり、実施例1~実施例4と比較して2倍近くも多くの回数を要した。これにより、実施例に比べて倍以上の時間に亘って自熔製錬炉の操業を止めることが余儀なくされ、操業性が損なわれてしまった。煙灰発生率について表1に示すように、実施例1~実施例4及び比較例1~比較例3では、精鉱バーナーから反応用気体を吹込むとともに、送風ノズルから反応用気体を吹込むことによって、製錬原料の滞留時間が延長されて製錬反応が完結したため、ほぼ同様の煙灰発生率であった。"